【誤訳訂正書】
【提出日】令和3年4月26日(2021.4.26)
【誤訳訂正１】
【訂正対象書類名】明細書
【訂正対象項目名】全文
【訂正方法】変更
【訂正の内容】
【発明の詳細な説明】
【発明の名称】熱可塑性強化ダクト及びその製造
【技術分野】
【０００１】
本開示はダクトセグメント及びその製造に関し、より具体的には、一体型強化繊維を有する熱可塑性ダクトセグメント及びその製造に関する。
【背景技術】
【０００２】
加熱液又は冷却液などの流体の分配及び供給には、意図した場所へ流体を運ぶためのシステム又は導管のネットワークが必要とされ、これらの導管はしばしばダクトと称される。
【０００３】
民間航空機には数マイルにも及ぶダクトが含まれることがあり、これらのダクトは、調整された空気を客室又は操縦室に供給し、航空電子工学コンポーネントに冷気を循環させ、解凍システムに熱風を供給するために使用されるほか、多数の用途で使用されうる。
【０００４】
民間航空機で使用されるダクトは、意図した用途に対して必要不可欠な強度、剛性、及び物理特性を有していなければならないが、１機に必要とされるダクトの数を考慮するならば、製造コストの節約がますます求められていることは直ちに理解できる。ダクトネットワークに関しても同様に、所定のダクトセグメントで必要とされる物理特性を犠牲にすることなく実現しうる軽量化は、燃料節約という形の運用コスト低減となって現れる。
【発明の概要】
【０００５】
本開示は熱可塑性ダクトセグメント及び熱可塑性ダクトセグメントの製造方法を提供するが、当該ダクトセグメントは強化繊維を含む。
【０００６】
幾つかの態様では、本開示は、所望のダクトセグメントの内側モールドラインを画定するように構成されたマンドレルに熱可塑性フィルムを巻きつけ処理すること、巻きつけ処理されたマンドレルを強化繊維を包含する強化シースで被覆すること、被覆されたマンドレルに別の熱可塑性フィルムを巻きつけ処理して多層ダクトセグメント前駆体を形成すること、マンドレルと多層ダクトセグメント前駆体を所望のダクトセグメント用の外側モールドラインを画定する外側モールド内に封入すること、多層ダクトセグメント前駆体の層を融合するため充分な温度で充分な時間だけダクトセグメント前駆体を加熱すること、及び結果として得られるダクトセグメントを冷却すること、を含むダクトセグメントの製造方法を提供しうる。
【０００７】
幾つかの態様では、本開示は、流体を運ぶチャネルを画定するダクト壁であって、多数の強化繊維を包含する強化織布のシースを含むダクト壁、並びに強化織布のシースと融合する熱可塑性物質を有するダクトセグメントを提供しうる。
【０００８】
幾つかの態様では、本開示は、内側フォームに熱可塑性フィルムを巻きつけ処理すること、巻きつけ処理された内側フォームに強化シースをかぶせること、強化シースに第２の熱可塑性フィルムを巻きつけ処理すること、外側モールドの中に巻きつけ処理された内側フォームを封入すること、熱可塑性フィルムを強化シースと融合するようにモールドを加熱すること、及び結果として得られる融合されたダクトセグメントを冷却すること、によって準備された融合ダクトセグメントを提供しうる。
【０００９】
特徴、機能、及び利点は、本開示の様々な態様において個別に実現されうるか、又は、後述の説明及び図面を参照して更なる詳細が理解可能である、更に別の態様において組み合わされうる。
【図面の簡単な説明】
【００１０】
【図１】本開示の例示的なマンドレルの概略図である。
【図２】第１の熱可塑性フィルムを巻きつけ処理中の図１のマンドレルの概略図である。
【図３】例示的な巻きつけ処理されたマンドレルの概略図である。
【図４】例示的な強化シース及び図３の巻きつけ処理されたマンドレルの概略図である。
【図５】図３の巻きつけ処理されたマンドレルを被覆する図４の強化シースの概略図である。
【図６】例示的な被覆されたマンドレルの概略図である。
【図７】第２の熱可塑性フィルムを巻きつけ処理中の図６の被覆されたマンドレルの概略図である。
【図８】例示的な多層ダクトセグメント前駆体の概略図である。
【図９】本開示の例示的な外側モールドの概略図である。
【図１０】図９の外側モールド内に配置された図８の多層ダクトセグメント前駆体の概略図である。
【図１１】図９の外側モールドによって封入された図８の多層ダクトセグメント前駆体の概略図である。
【図１２】本開示の例示的な熱可塑性強化ダクトセグメントの概略図である。
【図１３】本開示による第１の熱可塑性フィルムが巻きつけ処理された分岐マンドレルの概略図である。
【図１４】図１３の巻きつけ処理された分岐マンドレルに適用されるように構成された強化シースの概略図である。
【図１５】図１３の巻きつけ処理された分岐マンドレルを被覆する図１４の強化シースの概略図である。
【図１６】第２の熱可塑性フィルムを巻きつけ処理中の図１５の被覆された分岐マンドレルの概略図である。
【図１７】本開示による、熱可塑性強化ダクトセグメントを製造する方法を示すフロー図である。
【図１８】本開示による、熱可塑性強化ダクトセグメントを製造する代替的な方法を示すフロー図である。
【発明を実施するための形態】
【００１１】
ダクトの製造に有利な構成要素は、極端な高温及び／又は極端な低温など、所望の動作環境に耐えるように、軽量で、機械的な弾性があり、構築可能なことである。このような特性は様々な産業環境において望まれているが、とりわけ民間航空機の製造において、構成要素が充分にコスト効率のよい方法で追加的に準備できる場合には、特に求められることがある。
【００１２】
一又は複数のこのような有利な特性を有する熱可塑性強化ダクトセグメントの様々な実施形態、及びこのような熱可塑性強化ダクトセグメントの製造方法は、以下で説明され、関連画像において図解される。特別の定めのない限り、開示されているダクトセグメント及び／又はその様々な構成要素は、本書で説明され、例示され、及び／又は本書に組み込まれる、構造、構成要素、機能性、及び／又は変形例のうちの少なくとも１つを包含しうるが、それらを包含することが必要なわけではない。また更に、本教示に関連して本書に記載され、例示され、及び／又は本書に組み込まれた、構造、構成要素、機能、及び／又は変形例は、他の類似のダクト構造に含まれうるが、それらに含まれることが必要というわけではない。航空機製造に照らして有利なように開示されているが、開示されている熱可塑性強化ダクト及びその製造は、限定するものではないが、任意の好適な用途及び適切な環境において有用性を有しうる。様々な実施例における下記の説明は、本質的に単なる例示であり、本開示、その用途又は利用を限定することを意図するものではない。加えて、実施例によって提供される利点は、後述のように、本質的に例示的であり、すべての実施例が同じ利点又は同程度の利点を提供するわけではない。
【００１３】
定義
ダクト  ダクトとは流体を運ぶためのチャネルを画定する囲まれた経路であってよい。
【００１４】
流体  液体や気体などのように一定の形状を有さず、外圧が作用すると流れ出す物質である。
【００１５】
ダクトセグメント  所望のダクトの一部分である。ダクトセグメントは個別に準備され、追加のダクトセグメントと結合されることがあり、追加のダクトセグメントは、所望のダクト又はダクト網を形成するため、同一のもの又は異なるものであってもよい。
【００１６】
ダクト網  所望の場所に流体を運ぶための一又は複数のダクトからなるシステムである。ダクト網は複数のダクトを含むことがあり、複数のダクトは同一のもの又は異なるものであってもよい。
【００１７】
任意の所定のダクト又はダクトセグメントは、分岐あり又は分岐なしでもよく、単純なもの又は複雑な（一又は複数の湾曲及び／又は分岐を含む）ものであってもよい。特に、所定のダクト又はダクトセグメントは、限られた空間利用効率に対応するため、或いは障害物を迂回するため、一又は複数のジョグル（ｊｏｇｇｌｅ）を組み込んでもよく、或いは補正ベンドを実行してもよい。
【００１８】
ダクト網は、順次配置される、又は実質的に並行配置される、或いはこれらを組み合わせて配置される多数のダクト又はダクトセグメントを含みうる。長さに沿って、所定のダクト又はダクトセグメントの一部は、断面形状、断面積、又はその両方の変化を受けることがある。断面形状又は断面積の変化は、徐々に起こることもあれば、急激に起こることもある。ダクト、ダクトセグメント、又はダクトセグメントの一部が断面形状の変化を受ける場合、その変化は断面積の正味の増減に対応しうる。断面積の変化は、断面形状を変えることなく起こることがあるが、最初と最後の断面形状は異なってもよい。
【００１９】
所定のダクト又はダクトセグメントは、限定するものではないが、部分的に又は実質的に円形、楕円形、長円形、長方形又は正方形、或いはこれらの変形や組み合わせを含む、任意の適切な断面形状を有してもよい。
【００２０】
本開示のダクトセグメントの製造は、図１に示すように、適切なマンドレル１０を選択することから開始されうる。マンドレル１０は、所望のダクトセグメントが組み立てられうる形状である。特に、マンドレル１０は、マンドレル１０の外表面１２が所望のダクトセグメント１３の内側モールドラインを画定するように選択及び／又は準備される。
【００２１】
マンドレル１０は、所望のダクトセグメントが製造される条件に適合する任意の材料から準備されうる。マンドレル１０は、例えば石膏から形成されてもよいが、石膏マンドレルを選択する場合には、所望のダクトセグメントを回収するためには、マンドレルを破壊することが必要となることがある。
【００２２】
本開示の一態様では、マンドレル１０はシリコーンポリマーを含み、その材料はマンドレル１０に所望の程度の耐久性及び耐薬品性を与えうる。したがって、シリコーン含有マンドレルは再利用可能で、コスト効率の増大をもたらす。
【００２３】
マンドレル１０がシリコーンポリマーを含む場合、或いは別の方法で充分に柔軟な場合には、マンドレル１０はマンドレル内部に空洞を画定しうる。マンドレル１０は追加的に、マンドレル１０の内部を所望の気体で加圧しうるように構成された、気密性の嵌合部品を含みうる。
【００２４】
図２に示すように、マンドレル１０は第１の熱可塑性フィルム１４で巻かれてもよく、或いは包まれてもよい。第１の熱可塑性フィルム１４は、例えば、図２に示すようにらせん巻きパターンを利用する連続細片又はテープとして適用されうる。細片又はテープは幅が比較的狭くてもよく、例えば２ｃｍ以下の幅を有するが、或いはもう少し幅が広くてもよい。連続細片又はテープの代替として、第１の熱可塑性フィルム１４は一連の個別細片で適用されてもよい。更に別の代替では、第１の熱可塑性フィルム１４は、適切なサイズにされてマンドレル１０に巻かれる熱可塑性フィルムシートとして適用されてもよい。これらの適用方法や変形例、或いはこれらの組み合わせは、第１の熱可塑性フィルム１４をマンドレル１０に適用する適切な方法で、図３の巻きつけ処理されたマンドレル１６で示されているように、マンドレル１０が所望の程度まで第１の熱可塑性フィルム１４で覆われるまで適用される。
【００２５】
巻きつけ処理されたマンドレル１６は、図４に示すように、強化シースによって被覆されうる。強化シース１８は、織布２０を形成するように交差された複数の強化繊維を含みうる。織布２０は、巻きつけ処理されたマンドレル１６に適用されるときぴったりと適合し、更に所望のダクトセグメント１３の所望のサイズと形状を更に画定するように大きさが決められる。本開示の一態様では、強化シース１８は実質的に管状及び／又は円筒状で、図４及び図５に示すように、巻きつけ処理されたマンドレル１６にかぶせられるように大きさが決められてもよい。
【００２６】
巻きつけ処理されたマンドレル１６が強化シース１８によって被覆されると、図６に示すように、結果として得られる被覆されたマンドレル２０は、図７に示すように、第２の熱可塑性フィルム２２によって、或いは第２の熱可塑性フィルム２２の中に巻かれてもよい。第２の熱可塑性フィルム２２は、組成及び／又は形態が熱可塑性フィルム１４と同じであってもよく、異なっていてもよい。すなわち、第１の熱可塑性フィルム１６が熱可塑性フィルムの連続細片の形態をとりうるときには、第２の熱可塑性フィルム２２は熱可塑性フィルムシートの形態をとってもよく、或いはその逆であってもよい。オプションにより、第２の熱可塑性フィルム２２を適用した後、第２の熱可塑性フィルム２２の上に追加の強化シース又は強化織布セクションが適用されてもよく、また、追加の強化シース又は織布セクションは更に別の熱可塑性フィルムによって包まれてもよい。強化織布及び／又は熱可塑性フィルムの複数の層の適用は、大きな強度、剛性、及び／又は耐摩耗性を有するダクトセグメント又はダクトセグメントの領域を作るために使用されうる。
【００２７】
所望の数の強化織布及び熱可塑性フィルムの層が適用されると、結果として得られる多層ダクトセグメント前駆体２４は、図８に示すように、所望のダクトセグメント１３を形成するため加熱されうる。図９は、所望のダクトセグメント１３の外側モールドラインを画定するように構成された内表面２８を有する外側モールド２６を示している。外側モールド２６は、多層ダクトセグメント前駆体２４を封入するように構成されうる。すなわち、多層ダクトセグメント前駆体２４は、図１０に示すように、外側モールド２６内に配置されてもよく、また、外側モールド２６は、図１１に示すように、多層ダクトセグメント前駆体２４が外側モールド２６によって封入されるように閉じられてもよい。
【００２８】
外側モールド２６によって封入されると、多層ダクトセグメント前駆体２４は、第１の熱可塑性フィルム１４及び第２の熱可塑性フィルム２２を構成する熱可塑性材がそれぞれ、当該ポリマーのガラス転移温度（Ｔｇ）を超える温度に達するよう、充分な温度で充分な時間だけ加熱されうる。強化シース１８の強化繊維によって形成される隙間に熱可塑性材が充分に浸入するように、熱可塑性材が流れるまで加熱は継続される。
【００２９】
多層ダクトセグメント前駆体２４は、任意の適切な熱源を使用して加熱されうる。一実装では、多層ダクトセグメント前駆体２４を包含する外側モールド２６は、オーブン内に配置されることがあり、アセンブリ全体が加熱されうる。代替的な実装では、一又は複数のマンドレル１０及び外側モールド２６は、多層ダクトセグメント前駆体２４を充分に加熱するように構成された加熱素子を備えてもよい。
【００３０】
マンドレル１０がシリコーン含有材料などの柔軟な材料からなり、マンドレル内部に空洞を備える場合には、マンドレル１０は、図１１に示した気密性の嵌合部品２９などの加圧ガス源に嵌合されうる。特に加熱中に加圧されると、マンドレル１０は、外側モールド２６の内表面２８に向かい合う多層ダクトセグメント前駆体２４に、外向きの圧力を働かせ、結果的に所望の壁厚を有するダクトセグメントが得られる。
【００３１】
充分に加熱された後に、第１の熱可塑性フィルム１４及び第２の熱可塑性フィルム２２の熱可塑性ポリマーのガラス転移温度（Ｔｇ）を下回る温度まで冷却されると、多層ダクトセグメント前駆体は、図１２に示すように、所望のダクトセグメント１３に充分に対応する単一の熱可塑性強化ダクトセグメント３０になりうる。使用する熱可塑性材及び強化シースに内包される強化繊維を注意深く選択することによって、結果として得られるダクトセグメント３０は、限定するものではないが、耐熱性、耐摩耗性、耐漏出性、耐腐食性、柔軟性、及び単位重量あたりの高い強度など、物理特性と化学特性を所望の組み合わせで有することができる。
【００３２】
複雑なダクトセグメントを製造するためのマンドレル３２は、図１３に示すように、既に第１の熱可塑性フィルム１４が巻きつけ処理されている。マンドレル３２は、より大きな断面積を画定する部分３４、及び第１の分岐３８と第２の分岐４０を生み出す分岐部３６を含む。第１の熱可塑性フィルム１４は、図１３に示すように、細片又はテープとしてマンドレル３２の表面に適用されてもよい。
【００３３】
巻きつけ処理されたマンドレル４２は次に、図１４に示すように、強化シース４４によって被覆されうる。マンドレル３２は分岐部３６を含むため、強化シース４４は、ぴったりと適合するように予備成形した単一のシースとして適用することはできない。その代わりに、強化織布は、巻きつけ処理されたマンドレル４２の周囲にぴったりと折り曲げられるように、及び／又は巻きつけ処理されるように成形されてもよい。図１４に示すように、巻きつけ処理されたマンドレル４２のサイズ及び形状に対応し、強化シース４４の強化織布が、巻きつけ処理されたマンドレル４２の周囲にぴったりと巻きつけられ、強化織布の重なりを最小限に抑えることを可能にする複数のスリット４５を含むように、平らにされた強化シース４４が製造される。代替的に、又は追加的に、強化シース４４は、巻きつけ処理されたマンドレル４２に適用されると、強化シース４４の継ぎ目が最小になるように形作られてもよい。
【００３４】
強化シース４４に継ぎ目又は重なりが形成されると、この継ぎ目又は重なりは、適切な接着剤を使用して、溶剤接着によって、及び／又は熱融着によって、一時的に又は永続的に密閉されるが、強化繊維がこのように方法に適合する場合に限られる。
【００３５】
巻きつけ処理されたマンドレル４２が強化シース４４によって被覆されると、結果として得られる被覆されたマンドレル４６は、図１６に示すように第２の熱可塑性フィルム２２によって、或いは第２の熱可塑性フィルム２２の中に、図１５に示すように巻かれてもよい。結果として得られる多層ダクトセグメント前駆体４８は、適切な外側モールド内に配置され、第１の熱可塑性フィルム１４及び第２の熱可塑性フィルム２２を構成する熱可塑性材がそれぞれ、当該ポリマーのガラス転移温度（Ｔｇ）を超える温度に達し、熱可塑性材が流れ出すよう、充分な温度で充分な時間だけ加熱されうる。第１の熱可塑性フィルム１４及び第２の熱可塑性フィルム２２の熱可塑性ポリマーのガラス転移温度（Ｔｇ）を下回る温度まで冷却した後、多層ダクトセグメント前駆体は、複雑な単一の熱可塑性強化ダクトセグメントになりうる。
【００３６】
本開示の熱可塑性強化ダクトセグメントは、結果として得られるダクトセグメントが意図した用途に対して適切な強度、重量及び柔軟性を有するように、第１の熱可塑性フィルム１４、強化シース（１８、４４）及び第２の熱可塑性フィルム２２の適切な選択によって製造されうる。本開示の幾つかの態様では、例えば、高い強度と軽量が有利になりうる態様では、結果として得られるダクトセグメントが０．５ｍｍ〜２ｍｍの範囲のダクト壁厚を有するように、又は代替的な実装では０．５ｍｍ〜１ｍｍの範囲のダクト壁厚を有するように、第１の熱可塑性フィルム１４、強化シース（１８、４４）及び第２の熱可塑性フィルム２２が選択されうる。同様に、選択された用途では、本開示の熱可塑性強化ダクトセグメントは、直径が３００ｍｍ以下の流体チャネルを画定するように製造されうる。
【００３７】
熱可塑性フィルム
熱可塑性材、又は熱軟化性プラスチックは一般的に、有機ポリマーよりも大きな分子量を有する。熱可塑性材は、一般的に不可逆性硬化を示す熱硬化性ポリマーとは異なり、ガラス転移温度（Ｔｇ）を超えるが融点（Ｔｍ）を下回る温度まで加熱すると形を変え、この温度で熱可塑性材は成形可能又は鋳造可能になる。ガラス転移温度を下回る温度まで冷却すると、熱可塑性材は硬化し始める。
【００３８】
様々な熱可塑性ポリマーが知られており、物理的特性及び／又は化学的特性の所望の組み合わせを実現するため、特定のポリマー又は混合ポリマーが選択されうる。第１の熱可塑性フィルム１４及び第２の熱可塑性フィルム２２の一方又は両方に適した熱可塑性ポリマーには、限定するものではないが、アクリロニトルブタジエンスチレン（ＡＢＳ）、ナイロン６，６を含むナイロンなどのポリアミド、ポリベンゾイミダゾール（ＰＢＩ）、ＬＥＸＡＮなどのポリカーボネート、ポリエーテルスルホン（ＰＥＳ）、ポリエーテルエーテルケトン（ＰＥＥＫ）、ポリエーテルケトンケトン（ＰＥＫＫ）、ポリエーテルイミド（ＰＥＩ）、超高分子量ポリエチレン（ＵＨＭＷＰＥ）、高密度ポリエチレン（ＨＤＰＥ）、中密度ポリエチレン（ＭＤＰＥ）、低密度ポリエチレン（ＬＤＰＥ）を含むポリエチレン、架橋ポリエチレン（ＸＬＰＥ又はＰＥＸ）、酸化ポリフェニレン（ＰＰＯ）、硫化ポリフェニレン（ＰＰＳ）、ポリプロピレン（ＰＰ）、ポリスチレン、ポリ塩化ビニル（ＰＶＣ）、ポリ四フッ化エチレン（ＰＴＦＥ）、ポリフッ化ビニル（ＰＶＦ）、及びポリフッ化ビニリデン（ＰＶＤＦ）を含むフッ素ポリマーなどが含まれる。冷却及び／又は加熱の用途など、超低温や超高音を含む用途に適した熱可塑性ポリマーには、架橋ポリエチレンポリマーなどが含まれうる。
【００３９】
本開示のダクトセグメントに含まれている熱可塑性材の量は、マンドレル１０及びシースが被覆されたマンドレル２０の巻きつけ処理に使用される熱可塑性フィルムの厚み、並びに熱可塑性フィルムを適用する際に作り出される重なりの程度に依存する。第１の熱可塑性フィルム１４及び第２の熱可塑性フィルム２２は、組み合わせることによって、強化シース１８の強化繊維と融合して、熱可塑性材マトリクスに一体化される適切な熱可塑性材を提供するのに充分な厚みとなりうる。すなわち、第１の熱可塑性フィルム１４及び第２の熱可塑性フィルム２２は、一定の厚みを有するように選択される。その厚みは同じこともあれば異なることもあるが、所望の程度の構造強度を有するダクトの形成に適した熱可塑性材料を提供するのに充分である。同様に、第１の熱可塑性フィルム１４及び第２の熱可塑性フィルム２２、並びにオプションで追加される強化織布と熱可塑性フィルムの層は充分な薄さになるように選択され、結果として得られる熱可塑性強化ダクトセグメント３０の総重量は所望どおりの小さな値になる。
【００４０】
幾つかの実装では、第１の熱可塑性フィルム１４及び第２の熱可塑性フィルム２２は、約０．２ｍｍ〜１．０ｍｍの厚みを有するように独立に選択される。
【００４１】
本開示の幾つかの実装では、第１の及び／又は第２の熱可塑性フィルムは、結果として得られるダクトセグメントが耐高温性を必要とする用途に適するように、１２０℃を超えるガラス転移温度（Ｔｇ）を有するように選択された熱可塑性材を含む。
【００４２】
強化繊維
本書で使用されているように、強化繊維は連続的な長さ又は不連続な長さを有しうる。「繊維」という用語は、限定するものではないが、単繊維及び／又は多繊維を含むように意図されている。代替的に、又は追加的に、「ヤーン（ｙａｒｎ）」という用語は、一群の繊維、フィラメント、又はその他の材料（撚り合せたり、撚りを戻したり、又は共に重ね合せたりすることができる）から紡がれた連続ストランド又は複数のストランドを意味するように使用されることがある。代替的に、又は追加的に、「ストランド」という用語は、複数の、位置合わせされ、集められた繊維又はフィラメントを意味するように使用されることがある。
【００４３】
本開示の強化繊維は、比較的小さな直径（例えば、約５０マイクロメートルから約３００マイクロメートル）又は比較的大きな直径（例えば、約３００マイクロメートルから約１，０００マイクロメートル）を任意の組み合わせで有してもよい。
【００４４】
強化織布の強化繊維は、セラミック、ガラス、無機物、熱硬化性ポリマー、熱可塑性ポリマー、エラストマー、金属合金、及びこれらの任意の組合せからなる群から選択されてもよい。
【００４５】
極めて高い温度定格が必要とされない場合、強化繊維がポリマー組成物を含むときには、繊維は、ポリエステル、ポリアミド（例えば、ナイロン６，６）、ポリビニルアセテート、ポリビニルアルコール、ポリプロピレン、ポリエチレン、アクリル、綿糸、レーヨン、及び上述の材料すべての難燃性（ＦＲ）バージョンから準備されうる。ＦＲ性能に加えて、より高い温度定格が望まれる場合には、強化繊維は、例えば、限定するものではないが、メタ系アラミド繊維（例えば、Ｎｏｍｅｘ（登録商標）、Ｃｏｎｅｘ（登録商標）という名称で販売されている）、パラ系アラミド（例えば、Ｋｅｖｌａｒ（登録商標）、Ｔｗａｒｏｎ（登録商標）という商品名で販売されている）、ポリエーテルイミド（ＰＥＩ）（例えば、Ｕｌｔｅｍ（登録商標）という商品名で販売されている）、硫化ポリフェニレン（ＰＰＳ）、液晶熱硬化性（ＬＣＴ）樹脂、ポリ四フッ化エチレン（ＰＴＦＥ）、及びポリエーテルエーテルケトン（ＰＥＥＫ）を含みうる。
【００４６】
強化繊維が無機繊維を含む場合には、強化繊維はガラス繊維、バーソルト（ｂａｓａｌｔ）、シリカ及びセラミックを含みうる。例えば、無機繊維には、溶融シリカ繊維などの無機繊維（例えば、連続溶融シリカ繊維Ａｓｔｒｏｑｕａｒｔｚ（登録商標））又はグラファイト繊維などの非ガラス質繊維（例えば、日本の日本カーボン株式会社から入手可能なセラミックファイバＮＩＣＡＬＯＮ（商標））又はトリアシリカ金属（ＩＩＩ）酸化物繊維、ジルコニアシリカ繊維、アルミナシリカ繊維、アルミナクロミア金属（ＩＶ）酸化物繊維、チタニア繊維、及びアルミナボリアシリカ繊維（例えば、３Ｍ（商標）の連続セラミック酸化物繊維Ｎｅｘｔｅｌ（商標）３１２）などのセラミック金属酸化物の繊維が含まれうる。これらの無機繊維は、高温での利用を対象としたダクト又はダクトセグメントの製造に特に有用となりうる。強化繊維が耐高温セラミック繊維を含む場合、セラミック繊維は５００℃を超える温度（例えば、１２００℃以上）に耐えうる。
【００４７】
幾つかの実装では、強化繊維は、結果として得られるダクトセグメントに導電性を与える金属又は金属合金を含みうる。幾つかの実装では、例えば、耐食性用途に関しては、強化繊維は、ニッケルクロムベースの合金（例えば、ＩＮＣＯＮＥＬ（登録商標）合金７１８）、アルミニウム、ステンレス鋼のうちの一又は複数の繊維、例えば高い耐食性を有するＳＳ３１６Ｌなどの低炭素ステンレス鋼を含みうる。例えば、銅、スズ、又はニッケルめっき銅、及びその他の金属合金などの金属ワイヤのその他の導電性連続ストランドが用いられてもよい。これらの導電性連続ストランドは、導電性用途で用いられてもよい。強化繊維がマルチフィラメントである実装では、マルチフィラメントの個々のフィラメントは、それぞれ、約５０マイクロメートルから約３００マイクロメートル（例えば、約１００マイクロメートルから約２００マイクロメートル）の直径を有してもよい。
【００４８】
強化シース
強化シース１８は、上述のように複数の強化繊維を包含する強化織布から準備されうる。一般的に、織物である強化織布は、一又は複数の強化繊維を含む複数のスレッド又は繊維を織り合わせて布にすることによって作られるか、構成される。代替的に、編地である強化織布は、一又は複数の強化繊維を含む複数のスレッド又は繊維を織り合わせて布にすることによって作られるか、構成される。本開示の強化織布が２種類以上の強化繊維を包含する場合、それらの強化繊維は同じであっても、異なっていてもよい。
【００４９】
幾つかの実装では、強化織布は単一層に一又は複数の強化繊維を含む。代替的に、強化織布は複数の層を含みうる。複数の層は織布全体に、したがって結果として得られるダクトセグメント３０全体に存在することがある。或いは、強化織布の複数の層は、最終のダクトセグメントで高い応力又は摩耗が予測される領域の厚み及び／又は強度を強化するため事前に選択された場所に選択的に配置されうる。代替的に、又は追加的に、強化織布の複数の用途が利用されて、強化シースの事前に選択された場所で多重の層を作り出されることがある。
【００５０】
幾つかの実装では、本開示の強化織布及び強化シースは、市販の編み機により複数の強化繊維を使用して準備されうる。特に、編み機がコンピュータ数値制御された（ＣＮＣ）編み機の場合、結果として得られる強化シースは、生産レベルのスピードで製造されうるが、マンドレル１０に正確に適合しうる。強化シースは、単純なものも複雑なものも、従来のバインドオフ及びその他のアパレル編み技法によって、編み機から直接、ネット形状及び空間的に区別されたゾーンを含む織布となるように編むことができる。補完マンドレルの用途に適した例示的な形状は、単純な円筒形又は円錐形、複雑な曲線、様々な直径、及び又は断面形状を含む形状、並びに直線及び複雑な形状などを含む。
【００５１】
本開示の強化シースは、マンドレル１０を補完する構成を有する強化シースを生み出すように、織られ、編まれ、及び／又は加工されうる。強化シースはＣＮＣ加工法を使用して準備される場合、強化シースはマンドレル１０を補完する所望の形状の方向に製造されうる。代替的、強化織布は、必要に応じて成形されうる強化織布シートであってもよく、巻きつけ処理されたマンドレル１６に適用されてもよく、適切な密封剤、接着剤、又は接合技法を使用して、巻きつけ処理されたマンドレル１６の周囲にしっかりと巻きつけ処理される。
【００５２】
実施例、構成要素及び代替手段
以下の実施例は、例示的な熱可塑性強化ダクト及びその製造の選択された態様を記述している。これらの実施例は例示を意図しており、本開示の範囲全体を限定するものと解釈すべきではない。各実施例は、一又は複数の個々の発明、及び／又は、状況から得られる又は関連する情報、機能、及び／又は構造を含みうる。
【００５３】
実施例１：
図１７は、熱可塑性強化ダクトセグメントの例示的な製造方法のフロー図６０を示している。フロー図６０の６２で、本方法はマンドレルに第１の熱可塑性フィルムを巻きつけ処理することを含んでもよく、マンドレルは所望のダクトセグメントに対して内側モールドラインを画定するように構成されている。フロー図６０の６４で、巻きつけ処理されたマンドレルは強化シースによって被覆されてもよく、強化シースは強化繊維を包含する。フロー図６０の６６で、被覆されたマンドレルは、多層ダクトセグメント前駆体を形成するため、第２の熱可塑性フィルムで巻きつけ処理されてもよい。フロー図６０の６８で、マンドレル及び多層ダクトセグメント前駆体は、ダクトセグメントに対する外側モールドラインを画定するように構成された外側モールドの中に封入されてもよい。フロー図６０の７０で、封入された多層ダクトセグメント前駆体は、多層ダクトセグメント前駆体の層を融合するため充分な温度で十分な時間だけ加熱されてもよい。フロー図６０の７２で、結果として得られるダクトセグメントは冷却されてもよい。フロー図６０の７４で、例示的な方法はオプションにより、強化シースを予備成形することを更に含みうる。
【００５４】
実施例２：
図１８は、熱可塑性強化ダクトセグメントの例示的な製造方法のフロー図８０を示している。フロー図８０の８２で、本方法は内側フォームに熱可塑性フィルムを巻きつけ処理することを含んでもよい。フロー図８０の８４で、本方法は巻きつけ処理された内側フォームに強化シースをかぶせることを含んでもよい。フロー図８０の８６で、本方法は強化シースに第２の熱可塑性フィルムを巻きつけ処理することを含んでもよい。フロー図８０の８８で、本方法は巻きつけ処理された内側フォームを外側モールドの中に封入することを含んでもよい。フロー図８０の９０で、本方法は熱可塑性フィルムを強化シースと融合するためモールドを加熱することを含んでもよい。フロー図８０の９２で、本方法は結果として得られる融合されたダクトセグメントを冷却することを更に含んでもよい。
【００５５】
実施例３：
この節では、一連の段落として限定されることなく提示される、本開示のダクトセグメント及びその製造に関する付加的な態様及び特徴が説明されるが、その一連の段落の一部又は全部は、明確性及び有効性のために英数字で指定されることがある。これらの段落の各々は、任意の好適な様態で、一又は複数の他の段落と、及び／又は、本願の他の部分の開示と、組み合わせることができる。以下の段落の幾つかは、好適な組み合わせの幾つかの例を限定しないという条件で、明示的に他の段落に言及し、更に他の段落を限定する。
「実質的に」という用語を含む各段落は、「実質的に」という用語を除いた同一の形態でも提供されうる。
【００５６】
Ａ１．  ダクトセグメントを製造する方法であって、
所望のダクトセグメントに対して内側モールドラインを画定するように構成されたマンドレルに第１の熱可塑性フィルムを巻きつけ処理すること、
前記巻きつけ処理されたマンドレルを、前記所望のダクトセグメントのための強化シースであって、強化繊維を包含する強化シースで、被覆すること、
前記被覆されたマンドレルに第２の熱可塑性フィルムを巻きつけ処理して多層ダクトセグメント前駆体を形成すること、
前記マンドレル及び多層ダクトセグメント前駆体を、前記ダクトセグメントの外側モールドラインを画定するように構成された外側モールの中に封入すること、及び
前記多層ダクトセグメント前駆体の前記層を融合するため充分な温度で充分な時間だけ、前記封入された多層ダクトセグメント前駆体を加熱すること、及び
結果として得られるダクトセグメントを冷却すること
を含む方法。
【００５７】
Ａ２．  前記強化シースを予備成形することを更に含む、段落Ａ１に記載の方法。
【００５８】
Ａ３．  前記強化シースを予備成形することは、前記強化繊維を織り込んで織り込み材料を形成すること、及び前記織り込み材料から前記強化シースを形成することを含む、段落Ａ２に記載の方法。
【００５９】
Ａ４．  前記強化シースを予備成形することは、前記強化繊維を編み込んで編み込み材料を形成すること、及び前記編み込み材料から前記強化シースを形成することを含む、段落Ａ２に記載の方法。
【００６０】
Ａ５．  前記巻きつけ処理されたマンドレルを前記強化シースで被覆することは、前記巻きつけ処理されたマンドレルを継ぎ目のない強化シースで被覆することを含む、段落Ａ１に記載の方法。
【００６１】
Ａ６．  前記巻きつけ処理されたマンドレルを前記強化シースで被覆することは、前記巻きつけ処理されたマンドレルを、前記巻きつけ処理されたマンドレルの形状に実質的に適合する強化シースで被覆することを含む、段落Ａ１に記載の方法。
【００６２】
Ａ７．  前記巻きつけ処理されたマンドレルを前記強化シースで被覆することは、非直線マンドレルを補完的な非直線シースで被覆することを含む、段落Ａ１に記載の方法。
【００６３】
Ａ８．  前記巻きつけ処理されたマンドレルを前記強化シースで被覆することは、分岐マンドレルを補完的な分岐強化シースで被覆することを含む、段落Ａ１に記載の方法。
【００６４】
Ａ９．  前記巻きつけ処理されたマンドレルを封入することは、一様でない断面を有するマンドレルを、一様でない直径を有する管を画定する補完的な強化シースで封入することを含む、段落Ａ１に記載の方法。
【００６５】
Ａ１０．  前記マンドレル及び多層ダクト前駆体を封入することは、前記マンドレルを拡張することを含む、段落Ａ１に記載の方法。
【００６６】
Ａ１１．  前記マンドレルはシリコーンベースポリマーを含み、前記マンドレルを拡張することは、前記マンドレルが前記外側モールドに封入されている間に前記マンドレルを少なくとも部分的に膨張させることを含む、段落Ａ１０に記載の方法。
【００６７】
Ａ１２．  前記マンドレルに前記第１の熱可塑性フィルムを巻きつけ処理することは、前記マンドレルに前記第１の熱可塑性フィルムの長い細片をらせん状に重なるように巻きつけ処理することを含む、段落Ａ１に記載の方法。
【００６８】
Ａ１３．  前記多層ダクトセグメント前駆体の少なくとも一部を一又は複数の追加の強化織布層で被覆すること、及び、前記マンドレル及び多層ダクトセグメント前駆体を前記外側モールドの中に封入する前に、追加の各強化織布層に追加の熱可塑性フィルムを巻きつけ処理することを更に含む、段落Ａ１に記載の方法。
【００６９】
Ａ１４．  前記巻きつけ処理されたマンドレルを前記強化シースで被覆することは、前記巻きつけ処理されたマンドレルを、有機ポリマー、炭素繊維、ガラス繊維、セラミック繊維、又は金属ワイヤを含む一又は複数の強化繊維を包含する強化シースで被覆することを含む、段落Ａ１に記載の方法。
【００７０】
Ａ１５．  前記巻きつけ処理されたマンドレルを前記強化シースで被覆することは、前記巻きつけ処理されたマンドレルを、ポリパラフェニレンテレフタルアミドポリマーを含む一又は複数の強化繊維を包含する強化シースで被覆することを含む、段落Ａ１に記載の方法。
【００７１】
Ａ１６．  前記封入された多層ダクトセグメント前駆体を加熱することは、前記封入された多層ダクトセグメント前駆体を、前記第１及び第２の熱可塑性材のガラス転移温度を超える温度まで加熱することを含む、段落Ａ１に記載の方法。
【００７２】
Ａ１７．  前記マンドレルに前記第１の熱可塑性フィルムを巻きつけ処理すること、又は前記被覆されたマンドレルに前記第２の熱可塑性フィルムを巻きつけ処理することは、前記マンドレルをポリ（メチルメタクリレート）ポリマー、アクリロニトリルブタジエンスチレンポリマー、ポリアミドポリマー、ポリ乳酸ポリマー、ポリベンゾイミダゾールポリマー、ポリカーボネートポリマー、ポリエーテルスルホンポリマー、ポリエーテルエーテルケトンポリマー、ポリエーテルケトンケトンポリマー、ポリエーテルイミドポリマー、ポリエチレンポリマー、硫化ポリフェニレン、ポリプロピレンポリマー、ポリスチレンポリマー、ポリ塩化ビニルポリマー、ポリ四フッ化エチレンポリマー、ポリフッ化ビニルポリマー、及びポリフッ化ビニリデンポリマーのうちの一又は複数の含むフィルムで巻きつけ処理することを含む、段落Ａ１に記載の方法。
【００７３】
Ａ１８．  前記マンドレルに前記第１の熱可塑性フィルムを巻きつけ処理すること、又は前記被覆されたマンドレルに前記第２の熱可塑性フィルムを巻きつけ処理することは、前記マンドレルにポリエーテルエーテルケトンポリマーを含む熱可塑性フィルムを巻きつけ処理することを含む、段落Ａ１に記載の方法。
【００７４】
Ｂ１．  流体を運ぶチャネルを画定するダクト壁を有するダクトセグメントであって、前記ダクト壁は、
多数の強化繊維を包含する強化織布のシース、及び
強化織布の前記シースと融合した熱可塑性材
を含むダクトセグメント。
【００７５】
Ｂ２．  強化織布は、前記強化繊維を織り込むこと又は編み込むことによって準備される、段落Ｂ１に記載のダクトセグメント。
【００７６】
Ｂ３．  前記ダクト壁は０．０２〜０．０８インチ（０．５〜２ｍｍ）の範囲の厚みを有する、段落Ｂ１に記載のダクトセグメント。
【００７７】
Ｂ４．  前記ダクト壁は、直径１２インチ（３０５ｍｍ）以下のチャネルを画定する、段落Ｂ１に記載のダクトセグメント。
【００７８】
Ｂ５．  前記ダクトセグメントは、エルボー、ジョグル、分岐、又は断面の変化のうちの少なくとも１つを含む、段落Ｂ１に記載のダクトセグメント。
【００７９】
Ｂ６．  前記強化繊維は、有機ポリマー、炭素繊維、ガラス繊維、セラミック繊維、又は金属ワイヤのうちの一又は複数を含む、段落Ｂ１に記載のダクトセグメント。
【００８０】
Ｂ７．  前記熱可塑性材は、ポリエチレンポリマー、ポリスチレンポリマー、ポリアミドポリマー、又はポリビニルポリマーのうちの一又は複数を含む、段落Ｂ１に記載のダクトセグメント。
【００８１】
Ｂ８．  前記熱可塑性材は耐熱性であるように選択される、段落Ｂ１に記載のダクトセグメント。
【００８２】
Ｂ９．  前記熱可塑性材は、２５０°Ｆ（１２０℃）を超えるガラス転移温度を有するように選択される、段落Ｂ１に記載のダクトセグメント。
【００８３】
Ｂ１０．  前記熱可塑性材は、ポリエーテルエーテルケトンポリマー、ポリカーボネートポリマー、ポリスルホンポリマー、ポリエーテルイミドポリマー、ポリエーテルスルホンポリマー、又はポリアミドイミドポリマー、及び、ポリパラフェニレンテレフタルアミドポリマーを含む、段落Ｂ１に記載のダクトセグメント。
【００８４】
Ｃ１．  内側フォームに熱可塑性フィルムを巻きつけ処理すること、
前記巻きつけ処理された内側フォームに強化シースをかぶせること、
前記強化シースに第２の熱可塑性フィルムを巻きつけ処理すること、
前記巻きつけ処理された内側フォームを外側モールドの中に封入すること、
前記モールドを加熱して、前記熱可塑性フィルムを前記強化シースと融合すること、及び
結果として得られる融合されたダクトセグメントを冷却すること
によって準備されるダクトセグメント。
【００８５】
Ｃ２．  一又は複数の追加の強化織布層を前記巻きつけ処理された内側フォームに適用すること、及び、前記巻きつけ処理された内側フォームを前記外側モールドの中に封入する前に、追加の各強化織布層に追加の熱可塑性フィルムを巻きつけ処理することを更に含む、段落Ｃ１に記載のダクトセグメント。
【００８６】
利点、特徴、利益
本書に記載の熱可塑性強化ダクトセグメント及びその製造の種々の実施例は、このようなダクトに関してはこれまでのダクト及びその製造方法に対して幾つかの利点をもたらす。より具体的には、現在説明されている方法は迅速でコスト効率のよいダクト製造を可能にし、高い強度重量比を有するダクトセグメントの準備を可能にしうる。更に、タグトセグメントのマトリクスを形成するため、熱硬化性プラスチックの使用を許可することによって、適切な熱可塑性材の選択は、高温に耐えうること、空隙がなく漏出に耐えうること、腐食に耐えうることなど、事前に選択した物理的及び化学的特性を有するダクトセグメントの製造を可能にする。加えて、本書に記載の方法は、カスタムダクトセグメントを迅速に準備することが有利になりうる他の産業や材料にも適用されうる。
【００８７】
結論
上述の開示は、個別の有用性を備えた複数の個々の発明を包括しうる。これらの発明の各々は、その好ましい形態で開示されているが、本書で開示され、例示されている、それらの特定の実施例は、数多くの変形例が可能であることから、限定的な意味で捉えるべきものではない。本発明の主題は、本書で開示されている様々な要素、特徴、機能、及び／又は特性の、新規的かつ進歩的な組み合わせ及び部分的な組み合わせのすべてを含む。下記の特許請求の範囲は、新規的かつ進歩的であると見なされる、特定の組み合わせ及び部分的な組み合わせを特に指し示すものである。特徴、機能、要素、及び／又は特性のその他の組み合わせ及び部分的な組み合わせにおいて具現化される発明は、この出願又は関連出願からの優先権を主張する出願において特許請求されうる。かかる特許請求の範囲はまた、異なる発明を対象とするか、又は同一の発明を対象とするかにかかわらず、かつ、出願当初の特許請求の範囲よりも広いか、狭いか、等しいか、又はそれと異なるかにかかわらず、本開示の発明の主題の中に含まれると見なされる。
【誤訳訂正２】
【訂正対象書類名】特許請求の範囲
【訂正対象項目名】全文
【訂正方法】変更
【訂正の内容】
【特許請求の範囲】
【請求項１】
ダクトセグメント（３０）を製造する方法であって、
所望のダクトセグメント（１３）に対して内側モールドラインを画定するように構成されたマンドレル（１０）に第１の熱可塑性フィルム（１４）を巻きつけ処理すること、
前記巻きつけ処理されたマンドレル（１６）を、前記所望のダクトセグメントのための強化シース（１８）であって、強化繊維を包含する強化シース（１８）で、被覆すること、
前記被覆されたマンドレル（２０）に第２の熱可塑性フィルム（２２）を巻きつけ処理して多層ダクトセグメント前駆体（２４）を形成すること、
前記マンドレル（２０）及び多層ダクトセグメント前駆体（２４）を、前記ダクトセグメント（１３）の外側モールドラインを画定するように構成された外側モールの中に封入すること、及び
前記多層ダクトセグメント前駆体（２４）の複数の層を融合するため充分な温度で充分な時間だけ、前記封入された多層ダクトセグメント前駆体（２４）を加熱すること、及び
結果として得られるダクトセグメント（３０）を冷却すること
を含み、前記マンドレル（１０）はシリコーンベースのポリマーを含み、前記マンドレル（１０）及び多層ダクト前駆体（２４）を封入することは、前記マンドレル（１０）が前記外側モールド（２６）の中に封入されている間に前記マンドレル（１０）を少なくとも部分的に膨張させることを含む、方法。
【請求項２】
前記強化シース（１８）を予備成形することを更に含み、前記強化シース（１８）を予備成形することは、前記強化繊維を織り込んで織り込み材料を形成すること、及び、前記織り込み材料から前記強化シース（１８）を形成すること、或いは、前記強化繊維を編み込んで編み込み材料を形成すること、及び、前記編み込み材料から前記強化シース（１８）を形成すること、を含む、請求項１に記載の方法。
【請求項３】
前記巻きつけ処理されたマンドレル（１６）を前記強化シースで被覆することは、前記巻きつけ処理されたマンドレル（１６）を継ぎ目のない強化シース（１８）で被覆することを含む、請求項１に記載の方法。
【請求項４】
前記巻きつけ処理されたマンドレル（１６）を前記強化シース（１８）で被覆することは、前記巻きつけ処理されたマンドレル（１６）を、前記巻きつけ処理されたマンドレル（１６）の形状に実質的に適合する強化シース（１８）で被覆することを含む、請求項１に記載の方法。
【請求項５】
前記マンドレル（１０）に前記第１の熱可塑性フィルム（１４）を巻きつけ処理することは、前記マンドレル（１０）に前記第１の熱可塑性フィルム（１４）の長い細片をらせん状に重なるように巻きつけ処理することを含む、請求項１に記載の方法。
【請求項６】
前記多層ダクトセグメント前駆体（２４）の少なくとも一部を一又は複数の追加の強化織布層で被覆すること、及び、前記マンドレル及び多層ダクトセグメント前駆体（２４）を前記外側モールド（２６）の中に封入する前に、追加の各強化織布層に追加の熱可塑性フィルムを巻きつけ処理することを更に含む、請求項１から５のいずれか一項に記載の方法。
【請求項７】
前記巻きつけ処理されたマンドレル（１６）を前記強化シース（１８）で被覆することは、前記巻きつけ処理されたマンドレル（１６）を、有機ポリマー、炭素繊維、ガラス繊維、セラミック繊維、又は金属ワイヤを含む一又は複数の強化繊維を包含する強化シース（１８）で被覆することを含む、請求項１に記載の方法。
【請求項８】
前記巻きつけ処理されたマンドレル（１６）を前記強化シース（１８）で被覆することは、前記巻きつけ処理されたマンドレル（１６）を、ポリパラフェニレンテレフタルアミドポリマーを含む一又は複数の強化繊維を包含する強化シース（１８）で被覆することを含む、請求項１に記載の方法。
【請求項９】
前記マンドレル（１０）に前記第１の熱可塑性フィルム（１４）を巻きつけ処理すること、又は前記被覆されたマンドレル（２０）に前記第２の熱可塑性フィルム（２２）を巻きつけ処理することは、前記マンドレル（１０）にポリエーテルエーテルケトンポリマーを含む熱可塑性フィルムを巻きつけ処理することを含む、請求項１に記載の方法。
【請求項１０】
前記封入された多層ダクトセグメント前駆体（２４）を加熱することは、前記封入された多層ダクトセグメント前駆体を前記第１及び第２の熱可塑性材（１４、２２）のガラス転移温度を上回る温度まで加熱することを含む、請求項１に記載の方法。
【請求項１１】
流体を運ぶチャネルを画定するダクト壁を有するダクトセグメントであって、前記ダクト壁は、
多数の強化繊維を包含する強化織布のシース、及び
強化織布の前記シースと融合した熱可塑性材
を含むダクトセグメント。
【請求項１２】
前記ダクト壁は０．５ｍｍ〜２ｍｍの範囲の厚さを有する、請求項１１に記載のダクトセグメント。
【請求項１３】
前記ダクト壁は、直径３００ｍｍ以下のチャネルを画定する、請求項１１又は１２に記載のダクトセグメント。
【請求項１４】
前記ダクトセグメントは、エルボー、ジョグル、分岐、又は断面の変化のうちの少なくとも１つを含む、請求項１１から１３のいずれか一項に記載のダクトセグメント。
【請求項１５】
前記強化繊維は、有機ポリマー、炭素繊維、ガラス繊維、セラミック繊維、又は金属ワイヤのうちの一又は複数を含む、請求項１１から１４のいずれか一項に記載のダクトセグメント。
【請求項１６】
前記熱可塑性材（１４、２２）は、ポリエチレンポリマー、ポリスチレンポリマー、ポリアミドポリマー、又はポリビニルポリマーのうちの一又は複数を含む、請求項１１から１５のいずれか一項に記載のダクトセグメント。
【請求項１７】
前記熱可塑性材は、１２０℃を超えるガラス転移温度を有するように選択される、請求項１１から１６のいずれか一項に記載のダクトセグメント。
【請求項１８】
内側フォーム（１０）に熱可塑性フィルム（１４）を巻きつけ処理すること、
前記巻きつけ処理された内側フォーム（１６）に強化シース（１８）をかぶせること、
前記強化シース（１８）に第２の熱可塑性フィルム（２２）を巻きつけ処理すること、
前記巻きつけ処理された内側フォーム（１６）を外側モールド（２６）の中に封入すること、
前記モールド（２６）を加熱して、前記熱可塑性フィルム（１４、２２）を前記強化シース（１８）と融合すること、及び
結果として得られる融合されたダクトセグメント（３０）を冷却すること
によって準備されるダクトセグメント。
【請求項１９】
一又は複数の追加の強化織布層を前記巻きつけ処理された内側フォーム（１０）に適用すること、及び、前記巻きつけ処理された内側フォーム（１０）を前記外側モールド（２６）の中に封入する前に、追加の各強化織布層に追加の熱可塑性フィルムを巻きつけ処理することを更に含む、請求項１８に記載のダクトセグメント。